(57)【要約】【課題】ＥＳＲが低減された電解コンデンサを提供する。【解決手段】本発明の電解コンデンサの製造方法は、誘電体層を有する陽極体を備えるコンデンサ素子を準備する第１工程と、前記コンデンサ素子に、導電性高分子と第１溶媒とを少なくとも含む第１処理液を含浸させる第２工程と、前記第２工程の後、前記コンデンサ素子に前記第１溶媒の少なくとも一部が残存した状態で凝集化剤を含む第２処理液を含浸させて、前記導電性高分子を凝集させる第３工程と、を含み、前記コンデンサ素子に含浸させた前記凝集化剤の質量は、前記コンデンサ素子に含浸させた前記導電性高分子の質量の２〜１００倍である、ことを特徴とする。【選択図】図１
2019110322.tif 000002
【特許請求の範囲】
【請求項１】
誘電体層を有する陽極体を備えるコンデンサ素子を準備する第１工程と、
前記コンデンサ素子に、導電性高分子と第１溶媒とを少なくとも含む第１処理液を含浸させる第２工程と、
前記第２工程の後、前記コンデンサ素子に前記第１溶媒の少なくとも一部が残存した状態で凝集化剤を含む第２処理液を含浸させて、前記導電性高分子を凝集させる第３工程と、を含み、
前記コンデンサ素子に含浸させた前記凝集化剤の質量は、前記コンデンサ素子に含浸させた前記導電性高分子の質量の２〜１００倍である、電解コンデンサの製造方法。
【請求項２】
前記第１工程では、誘電体層を有する箔状の陽極体と、箔状の陰極体とを、セパレータを介して巻回したコンデンサ素子を準備する、請求項１に記載の電解コンデンサ祖製造方法。
【請求項３】
前記凝集化剤は、ラクトン、環状ケトン、環状カーボネート、ラクタム、および環状スルホンよりなる群から選択される少なくとも一種である、請求項１または２に記載の電解コンデンサの製造方法。
【請求項４】
前記第３工程の後、さらに、前記第１溶媒の少なくとも一部を除去する第４工程を含む、請求項１〜３のいずれか１項に記載の電解コンデンサの製造方法。
【請求項５】
前記第１溶媒は水であり、
前記第３工程において、前記コンデンサ素子に、少なくとも水が残存した状態で、前記第２処理液を含浸させて前記導電性高分子を凝集させる、請求項１〜４のいずれか１項に記載の電解コンデンサの製造方法。
【請求項６】
前記第３工程の後に、電解液を前記コンデンサ素子に含浸させる第５工程を含む、請求項１〜５のいずれか１項に記載の電解コンデンサの製造方法。
【発明の詳細な説明】
【技術分野】
【０００１】
本発明は、電解コンデンサの製造方法に関し、詳細には、低ＥＳＲ特性を有する電解コンデンサの製造方法に関する。
【背景技術】
【０００２】
電子機器のデジタル化に伴い、それに使用されるコンデンサにも、小型かつ大容量で、高周波領域における等価直列抵抗（ＥＳＲ）の小さいものが求められるようになってきている。
【０００３】
小型かつ大容量で、低ＥＳＲのコンデンサとしては、ポリピロール、ポリチオフェン、ポリフラン、ポリアニリン等の導電性高分子を陰極材として用いた電解コンデンサが有望である。例えば、誘電体層を形成した陽極箔（陽極体）に、陰極材料として導電性高分子層を設けた電解コンデンサが提案されている。
【０００４】
特許文献１には、セパレータを備えた素子に導電性高分子の分散体を含浸させて導電性固体層を形成し、ついで、電解液を含浸させて、導電性固体層と電解液とを備える電解コンデンサを製造する方法が提案されている。
【先行技術文献】
【特許文献】
【０００５】
【特許文献１】特開２００８−０１０６５７号公報
【発明の概要】
【発明が解決しようとする課題】
【０００６】
しかし、近年ではさらなるＥＳＲの低減が求められている。導電性高分子を含む導電性固体層を形成する際の条件によっては、ＥＳＲの低減が困難となる場合がある。
【課題を解決するための手段】
【０００７】
本発明の一局面は、  誘電体層を有する陽極体を備えるコンデンサ素子を準備する第１工程と、
前記コンデンサ素子に、導電性高分子と第１溶媒とを少なくとも含む第１処理液を含浸させる第２工程と、
前記第２工程の後、前記コンデンサ素子に前記第１溶媒の少なくとも一部が残存した状態で凝集化剤を含む第２処理液を含浸させて、前記導電性高分子を凝集させる第３工程と、を含み、
前記コンデンサ素子に含浸させた前記凝集化剤の質量は、前記コンデンサ素子に含浸させた前記導電性高分子の質量の２〜１００倍である、電解コンデンサの製造方法に関する。
【発明の効果】
【０００８】
本発明によれば、ＥＳＲが低減された電解コンデンサが得られる。
【図面の簡単な説明】
【０００９】
【図１】本発明の一実施形態に係る製造方法より得られる電解コンデンサの断面模式図である。
【図２】図１の電解コンデンサにおけるコンデンサ素子の構成を説明するための概略図である。
【発明を実施するための形態】
【００１０】
以下に、図面を適宜参照しながら、本発明の電解コンデンサの製造方法の実施形態について説明する。ただし、以下の実施形態は本発明を限定するものではない。
≪電解コンデンサ≫
図１は、本発明の一実施形態に係る製造方法により得られる電解コンデンサの断面模式図である。図２は、同電解コンデンサに係るコンデンサ素子の一部を展開した概略図である。
【００１１】
図１において、電解コンデンサは、誘電体層が形成された陽極体２１を備えるコンデンサ素子１０と、誘電体層の少なくとも一部の表面を覆う（または少なくとも一部の表面に付着した）導電性高分子（図示せず）とを含む。そして、コンデンサ素子１０は、誘電体層の少なくとも一部の表面が導電性高分子に覆われた状態で、外装ケースに収容されている。外装ケースは、内部にコンデンサ素子１０を収容する有底ケース１１と、有底ケース１１の開口を塞ぐ絶縁性の封止部材１２と、封止部材１２を覆う座板１３とを備える。有底ケース１１の開口端近傍は、内側に絞り加工されており、開口端は封止部材１２に加締めるようにカール加工されている。
【００１２】
例えば、図２に示すようなコンデンサ素子１０は、巻回体と呼ばれる。このコンデンサ素子１０は、リードタブ１５Ａに接続された陽極体２１と、リードタブ１５Ｂに接続された陰極体２２と、セパレータ２３とを備える。陽極体２１および陰極体２２は、セパレータ２３を介して巻回されている。コンデンサ素子１０の最外周は、巻止めテープ２４により固定される。なお、図２は、コンデンサ素子１０の最外周を止める前の、一部が展開された状態を示している。
【００１３】
陽極体２１は、表面が凹凸を有するように粗面化された金属箔を具備し、凹凸を有する金属箔上に誘電体層が形成されている。
【００１４】
電解コンデンサにおいて、導電性高分子は、陽極体２１に形成された誘電体層の表面の少なくとも一部を覆うように付着しているが、この場合に限らず、陽極体２１と陰極体２２との間のどの位置に付着していてもよい。例えば、導電性高分子は、陽極体２１上に形成された誘電体層の表面の少なくとも一部を被覆し、さらに、陰極体２２の表面の少なくとも一部および／またはセパレータ２３の表面の少なくとも一部を被覆していてもよい。なお、電解コンデンサにおいては、一般に、陽極体、陰極体およびセパレータなどの表面の少なくとも一部を覆う導電性高分子（具体的には、導電性高分子を含む被膜）を、導電性高分子層と称することがある。
【００１５】
電解コンデンサは、さらに電解液を含んでもよい。この場合、電解液は、誘電体層の表面の少なくとも一部が導電性高分子で覆われたコンデンサ素子１０とともに、外装ケース（具体的には、有底ケース１１）内に収容される。
≪電解コンデンサの製造方法≫
以下に、本発明の実施形態に係る電解コンデンサの製造方法の一例について、工程ごとに説明する。
（i）コンデンサ素子１０を準備する工程（第１工程）
（i-1）誘電体層を有する陽極体２１を準備する工程
まず、陽極体２１の原料である金属箔を準備する。金属の種類は特に限定されないが、誘電体層の形成が容易である点から、アルミニウム、タンタル、ニオブなどの弁作用金属、または弁作用金属を含む合金を用いることが好ましい。
【００１６】
次に、金属箔の表面を粗面化する。粗面化により、金属箔の表面に、複数の凹凸が形成される。粗面化は、金属箔をエッチング処理することにより行うことが好ましい。エッチング処理は、例えば、直流電解法または交流電解法などにより行ってもよい。
【００１７】
次に、粗面化された金属箔の表面に誘電体層を形成する。誘電体層の形成方法は特に限定されないが、金属箔を化成処理することにより形成することができる。化成処理は、例えば、金属箔をアジピン酸アンモニウム溶液などの化成液に浸漬することにより行ってもよい。化成処理では、必要に応じて、金属箔を化成液に浸漬した状態で、電圧を印加してもよい。
【００１８】
通常は、量産性の観点から、大判の弁作用金属などで形成された金属箔に対して、粗面化処理および化成処理が行われる。その場合、処理後の箔を所望の大きさに裁断することによって、陽極体２１が準備される。
（i-2）陰極体２２を準備する工程
陰極体２２にも、陽極体と同様、金属箔を用いてもよい。金属の種類は特に限定されないが、アルミニウム、タンタル、ニオブなどの弁作用金属または弁作用金属を含む合金を用いることが好ましい。必要に応じて、金属箔の表面を粗面化してもよい。
【００１９】
また、陰極体２２の表面は、化成皮膜が設けられていてもよく、陰極体を構成する金属とは異なる金属（異種金属）や非金属の被膜が設けられていてもよい。異種金属や非金属としては、例えば、チタンのような金属やカーボンのような非金属などを挙げることができる。
（i-3）コンデンサ素子１０（巻回体）を作製する工程
次に、陽極体２１および陰極体２２を用いてコンデンサ素子１０を作製する。コンデンサ素子は、陽極体２１と陰極体２２とを、セパレータ２３を介して重ね合わせることにより得られる。陽極体２１と陰極体２２とを、セパレータを介して巻回することにより、図２に示されるような巻回体を形成してもよい。このとき、リードタブ１５Ａ，１５Ｂを巻き込みながら巻回することにより、図２に示すように、リードタブ１５Ａ，１５Ｂを巻回体から植立させてもよい。
【００２０】
セパレータ２３としては、例えば、セルロース、ポリエチレンテレフタレート、ビニロン、ポリアミド（例えば、脂肪族ポリアミド、アラミドなどの芳香族ポリアミド）の繊維を含む不織布などを用いてもよい。
【００２１】
リードタブ１５Ａ，１５Ｂの材料も特に限定されず、導電性材料であればよい。リードタブ１５Ａ、１５Ｂは、その表面が化成処理されていてもよい。また、リードタブ１５Ａ、１５Ｂの封口体１２と接触する部分や、リード線１４Ａ、１４Ｂとの接続部分が、樹脂材料で覆われていてもよい。
【００２２】
リードタブ１５Ａ，１５Ｂの各々に接続されるリード線１４Ａ，１４Ｂの材料についても、特に限定されず、導電性材料などを用いてもよい。
【００２３】
次に、陽極体２１、陰極体２２およびセパレータ２３のうち、巻回体の最外層に位置するもの（図２では、陰極体２２）の外側表面の端部を、巻止めテープ２４を配置し、巻止めテープ２４で固定する。なお、陽極体２１を大判の金属箔を裁断することによって準備した場合には、陽極体２１の裁断面に誘電体層を設けるために、巻回体などの状態のコンデンサ素子に対し、さらに化成処理を行ってもよい。
（ii）コンデンサ素子（巻回体）１０に第１処理液を含浸させる工程（第２工程）
次に、コンデンサ素子１０に、第１処理液を含浸させる。
【００２４】
コンデンサ素子１０への第１処理液の含浸は、少なくとも陽極体（特に、少なくとも誘電体層）に第１処理液を付与できる限り特に制限されず、例えば、第１処理液にコンデンサ素子を浸漬させてもよく、コンデンサ素子に第１処理液を注液してもよい。含浸は、大気圧下で行ってもよいが、減圧下、例えば、１０〜１００ｋＰａ、好ましくは４０〜１００ｋＰａの雰囲気下で行うこともできる。含浸は、必要に応じて、超音波振動下で行ってもよい。含浸時間は、コンデンサ素子１０のサイズにもよるが、例えば１秒〜５時間、好ましくは１分〜３０分である。この工程により、コンデンサ素子１０に第１処理液が付与される。
【００２５】
導電性高分子としては、ポリピロール、ポリチオフェン、ポリフラン、ポリアニリン、ポリアセチレン、ポリフェニレン、ポリフェニレンビニレン、ポリアセン、ポリチオフェンビニレンなどが挙げられる。これらは単独で用いてもよく、２種以上を組み合わせて用いてもよく、２種以上のモノマーの共重合体でもよい。
【００２６】
なお、本明細書では、ポリピロール、ポリチオフェン、ポリフラン、ポリアニリンなどは、それぞれ、ポリピロール、ポリチオフェン、ポリフラン、ポリアニリンなどを基本骨格とする高分子を意味する。したがって、ポリピロール、ポリチオフェン、ポリフラン、ポリアニリンなどには、それぞれの誘導体も含まれ得る。例えば、ポリチオフェンには、ポリ（３，４−エチレンジオキシチオフェン）などが含まれる。
【００２７】
導電性高分子は、ドーパントを含んでいてもよい。ドーパントとしては、ポリアニオンを用いることができる。ポリアニオンの具体例としては、ポリビニルスルホン酸、ポリスチレンスルホン酸、ポリアリルスルホン酸、ポリアクリルスルホン酸、ポリメタクリルスルホン酸、ポリ（２−アクリルアミド−２−メチルプロパンスルホン酸）、ポリイソプレンスルホン酸、ポリアクリル酸などのアニオンが挙げられる。なかでも、ポリスチレンスルホン酸由来のポリアニオンが好ましい。これらは単独で用いてもよく、２種以上を組み合わせて用いてもよい。また、これらは単独モノマーの重合体であってもよく、２種以上のモノマーの共重合体であってもよい。
【００２８】
ポリアニオンの重量平均分子量は、特に限定されないが、例えば１，０００〜１，０００，０００である。このようなポリアニオンを含む導電性高分子は、第１溶媒を含む液体溶媒中に均質に分散し易く、誘電体層の表面に均一に付着しやすい。
【００２９】
第１処理液は、導電性高分子および第１溶媒を含む液体溶媒を少なくとも含んでいればよい。また、第１処理液は、導電性高分子が液体溶媒に溶解した溶液および導電性高分子が液体溶媒に分散した分散液のいずれであってもよい。分散液では、導電性高分子は、粒子の状態で液体溶媒中に分散している。分散液としては、液体溶媒中で、ドーパントの存在下、導電性高分子の原料（例えば、導電性高分子のモノマーおよび／またはオリゴマーなどの前駆体）を重合させ、ドーパントを含む導電性高分子の粒子を生成させることにより得られるものを用いてもよい。また、分散液として、液体溶媒中で、導電性高分子の原料を重合させ、導電性高分子の粒子を生成させることにより得られるもの、または、液体溶媒中に、予め合成した導電性高分子の粒子を分散させることで得られるものを用いてもよい。
【００３０】
第１処理液の液体溶媒は、少なくとも第１溶媒を含んでいればよく、第１溶媒以外の溶媒を含んでいてもよい。第１処理液に含まれる液体溶媒は、種類の異なる複数の第１溶媒を含んでいてもよい。第１溶媒は、例えば、第１処理液の液体溶媒の３０質量％以上、好ましくは５０質量％以上、より好ましくは７０質量％以上を占めていてもよい。
【００３１】
第１溶媒は、特に限定されず、水でもよく、非水溶媒でもよい。なお、非水溶媒とは、水および水を含む液体を除く液体の総称であり、有機溶媒やイオン性液体が含まれる。なかでも、第１溶媒は、極性溶媒であることが好ましい。極性溶媒は、プロトン性溶媒であっても、非プロトン性溶媒であってもよい。
【００３２】
プロトン性溶媒としては、例えば、メタノール、エタノール、プロパノール、ブタノール、エチレングリコール（ＥＧ）、プロピレングリコール（ＰＧ）、ポリエチレングリコール（ＰＥＧ）、ジエチレングリコールモノブチルエーテル、グリセリン、１−プロパノール、ブタノール、ポリグリセリンなどのアルコール類、ホルムアルデヒドおよび水などが挙げられる。非プロトン性溶媒としては、例えば、Ｎ−メチルアセトアミド、Ｎ，Ｎ−ジメチルホルムアミド、Ｎ−メチル−２−ピロリドンなどのアミド類や、酢酸メチルなどのエステル類、メチルエチルケトン、γ−ブチロラクトン（γＢＬ）などのケトン類、１，４−ジオキサンなどのエーテル類、ジメチルスルホキシド、スルホラン（ＳＬ）などの硫黄含有化合物、炭酸プロピレンなどのカーボネート化合物などが挙げられる。
【００３３】
なかでも、第１溶媒は、プロトン性溶媒であることが好ましい。特に、第１溶媒が、水であることが好ましい。この場合、第１処理液の取扱い性、導電性高分子の分散性が向上する。また、水は低粘度であることから、後工程である第３工程において、導電性高分子と凝集化剤との接触性が向上することが期待できる。第１溶媒が水である場合、水は、第１処理液の液体溶媒の５０質量％以上を占めることが好ましく、さらには７０質量％以上、特には９０質量％以上を占めることが好ましい。
【００３４】
分散液中に分散している導電性高分子の粒子は、動的光散乱法による粒径測定装置により測定される体積粒度分布におけるメディアン径（以下、単に、動的光散乱法によるメディアン径と称す）が、０．０１〜０．５μｍであることが好ましい。導電性高分子の粒子径は、重合条件や分散条件などにより調整することができる。
【００３５】
第１処理液における導電性高分子（ドーパントもしくはポリアニオンを含む）濃度は、０．５〜１０質量％であることが好ましい。このような濃度の第１処理液は、適度な量の導電性高分子を付着させるのに適するとともに、コンデンサ素子１０に対して含浸されやすいため、生産性を向上させる上でも有利である。
【００３６】
第２工程の後、必要に応じて、第１溶媒などの液体溶媒を除去することもできるが、コンデンサ素子（特に陽極体）に液体溶媒の少なくとも一部が残存した状態で第３工程に供することが重要である。第２工程後に液体溶媒を除去する場合、液体溶媒は、加熱下で蒸発させることにより除去してもよく、必要に応じて、減圧下で除去してもよい。第２工程後に液体溶媒を除去する場合、除去後の液体溶媒の残存量が後述の範囲になるように除去量を調節することが望ましい。
（iii）導電性高分子を凝集させる工程（第３工程）
第３工程では、第１処理液が付与されたコンデンサ素子に、凝集化剤を含む第２処理液を含浸させて、導電性高分子を凝集させる。
【００３７】
第３工程に供されるコンデンサ素子において、液体溶媒の残存量は、５質量％以上（例えば、５〜１００質量％）であることが好ましく、２０質量％以上（例えば、２０〜１００質量％）または５０質量％以上（例えば、５０〜１００質量％）であることがより好ましい。液体溶媒の残存量がこのような範囲である場合、第３工程において凝集化剤が導電性高分子間（具体的には、導電性高分子の粒子間）に浸透し易いため、誘電体層の表面に導電性高分子をより均一に付着させ易くなる。よって、ＥＳＲ値の低減効果をさらに高めることができる。
【００３８】
なお、液体溶媒の残存量とは、第２工程でコンデンサ素子に含浸させた第１処理液に含まれる液体溶媒の質量に対する、第３工程に供されるコンデンサ素子に含まれる液体溶媒の質量の割合（質量％）である。
【００３９】
第３工程では、コンデンサ素子（特に、陽極体）に第１溶媒の少なくとも一部が残存した状態で、第２処理液を含浸させて導電性高分子を凝集させることが重要である。凝集化剤は、第１溶媒に比べると、導電性高分子に対する親和性が低いため、導電性高分子の粒子が凝集し易い状態となる。導電性高分子の粒子が凝集することで、導電性が高くなるため、ＥＳＲを低減することができる。このような効果は、特に少なくとも水が残存した状態で行う場合に得られ易い。そのため、第１処理液には、少なくとも第１溶媒として水を含む液体溶媒を用いることが好ましい。第１溶媒として水を含む液体溶媒を用いる場合、第１処理液の安定性も高くなるため、このような観点からも有利である。
【００４０】
なお、本明細書では、導電性高分子を含む溶液や分散液に、導電性高分子１００質量部に対して１０００質量部を添加し、室温で添加初期の粘度η1と１８時間後の粘度η2とをそれぞれ測定し、η2がη1の１．５倍以上となるものを凝集化剤とする。なお、粘度は、振動式粘度計（例えば、（株）セコニック製、VISCOMATE  VM-100A）を用いて測定できる。
【００４１】
凝集化剤の沸点は、第１溶媒の沸点よりも高いことが好ましい。凝集化剤の沸点と第１溶媒の沸点の差は、例えば、２０〜２００℃、好ましくは５０〜１５０℃である。
【００４２】
凝集化剤としては、例えば、第１処理液に含まれる液体溶媒と混和し、導電性高分子に対する親和性が液体溶媒よりも低い液体を使用することが好ましい。ここで、液体溶媒と混和する液体とは、液体溶媒と混ざり合って、均質な状態になることができる液体をいう。凝集化剤は、非プロトン性であることが好ましい。非プロトン性の凝集化剤としては、例えば、一般に非プロトン性溶媒と称される各種化合物が使用できる。中でも、極性化合物、つまり、非プロトン性極性溶媒が好ましい。
【００４３】
このような凝集化剤としては、例えば、オキソ基（＝Ｏ）を置換基として有する環状化合物、例えば、カルボニル基（＞Ｃ＝Ｏ）を環の構成ユニットとして有する環状化合物（例えば、ラクトン、環状ケトン、環状カーボネート、およびラクタムなど）、スルホニル基（＞Ｓ（＝Ｏ）2）を環の構成ユニットとして有する環状化合物（つまり、環状スルホン）などが挙げられる。環状化合物を構成する環は、例えば、４〜８員環であることが好ましく、４〜６員環であることがさらに好ましい。環状化合物は、環上に置換基［メチル基などのアルキル基（Ｃ1-4アルキル基など）など］を有していてもよい。凝集化剤は、一種を単独でまたは二種以上を組み合わせて使用できる。
【００４４】
ラクトンとしては、例えば、γ−ブチロラクトン、γ−バレロラクトン、δ−バレロラクトンなどが挙げられる。環状ケトンとしては、例えば、シクロヘキサノンなどの飽和環状ケトン、シクロヘキサノン、イソホロンなどの不飽和環状ケトンなどが挙げられる。環状カーボネートとしては、例えば、エチレンカーボネート、プロピレンカーボネートなどの飽和環状カーボネート、ビニレンカーボネートなどの不飽和環状カーボネートなどが挙げられる。ラクタムとしては、例えば、γ−ブチロラクタム、Ｎ−メチル−２−ピロリドン、δ−バレロラクタム、ε−カプロラクタムなどが挙げられる。環状スルホンとしては、例えば、スルトン、アルキレンスルホンなどが挙げられる。スルトンとしては、１，３−プロパンスルトン、１，４−ブタンスルトン、１，５−ペンタンスルトン、２，５−ペンタンスルトンなどが挙げられる。アルキレンスルホンとしては、例えば、スルホラン、３−メチルスルホランなどが挙げられる。
【００４５】
コンデンサ素子に含浸させた導電性高分子の質量に対して、コンデンサ素子に含浸させた凝集化剤の質量は、２〜１００倍であることが好ましく、３〜８０倍であることがさらに好ましい。質量比がこのような範囲である場合、導電性高分子を凝集化する効果が得られ易いため、誘電体層の表面などに付着した導電性高分子を緻密にする効果がさらに高くなる。よって、ＥＳＲを低減する効果が得られ易い。
【００４６】
第２処理液は、必要に応じて、さらに、溶媒および／または添加剤などを含んでもよい。第２処理液中の凝集化剤の量が少なすぎると、凝集化剤による凝集効果が得られにくくなる場合がある。第２処理液が全体として、凝集化作用を有していることが好ましい。そのため、第２処理液中の凝集化剤の割合は、例えば、５０〜１００質量％であり、好ましくは７０〜１００質量％または８５〜１００質量％であることが好ましい。
【００４７】
凝集化剤以外の第２処理液に含ませる溶媒としては、第１処理液の第１溶媒として例示した非水溶媒や、グリセリン、ポリグリセリンなどの３個以上のヒドロキシル基を有するポリオール（脂肪族ポリオールなど）、ジエチレングリコールモノブチルエーテルなどのアルキレングリコール（またはポリアルキレングリコール）のモノアルキルエーテル、ジメチルスルホキシドなどの鎖状スルホンなどが挙げられる。これらは、一種を単独でまたは二種以上を組み合わせて、第２処理液に含ませる溶媒として使用できる。第２処理液に含ませる溶媒として、アルコール類、ポリオール類などのプロトン性有機溶媒が好ましく、中でも、ポリエチレングリコールが好ましい。
（iv）溶媒成分を除去する工程（第４工程）
第３工程の後、コンデンサ素子に残存している溶媒成分を第４工程で除去することができる。第４工程では、溶媒成分の少なくとも一部を除去すればよく、溶媒成分の全てを除去してもよい。第４工程で溶媒成分を除去することにより、導電性高分子がさらに凝集して、膜質をより緻密にすることができる。
【００４８】
なお、ここでいう溶媒成分とは、第１処理液に含まれる液体溶媒や第２処理液に含まれる凝集化剤及びそれ以外の溶媒をいう。
【００４９】
第４工程において、溶媒成分は、加熱下で蒸発させることにより除去することができ、大気圧下で除去してもよく、必要に応じて、減圧下で除去してもよい。溶媒成分を除去する際の温度は、例えば、４０〜２５０℃であってもよい。溶媒成分を除去する際の温度は、第１溶媒の沸点以上であってもよく、凝集化剤の沸点未満であってもよい。溶媒成分の除去は、例えば、温度が異なる複数の段階（例えば、２段階または３段階以上）で行ってもよく、昇温しながら行ってもよい。
【００５０】
このようにして、陽極体２１と陰極体２２との間（特に、誘電体層の表面）に導電性高分子が付着し、導電性高分子が付着したコンデンサ素子１０が作製される。なお、誘電体層の表面に付着した導電性高分子は、事実上の陰極材料として機能する。
【００５１】
導電性高分子は、誘電体層の表面の少なくとも一部を覆うように付着することが好ましい。このとき、誘電体層の表面だけでなく、陰極体２２および／またはセパレータ２３の表面にも導電性高分子が付着してもよい。また、誘電体層を有する陽極体２１を備えるコンデンサ素子１０に第１処理液を含浸させる第２工程（ii）、第２工程後の液体溶媒の除去工程（任意工程）、導電性高分子を凝集させる第３工程（iii）、および溶媒成分を除去する第４工程（iv）（任意工程）からなる群より選択される少なくとも１つの工程を、必要に応じて、２回以上繰り返してもよい。これらの工程から選択される工程を一連の工程として、２回以上繰り返してもよい。例えば、第２工程を複数回繰り返した後、他の工程を行ってもよく、第２工程と、必要により液体溶媒の除去工程と、第３工程とを一連の工程として複数回繰り返してもよい。誘電体層に対する導電性高分子の被覆率を高め易い観点から、少なくとも第１工程を複数回繰り返すことが有利である。
【００５２】
第３工程または第４工程で得られるコンデンサ素子１０からは溶媒成分を全て除去してもよい。また、第３工程または第４工程で得られるコンデンサ素子１０は、溶媒成分が残存した状態であってもよい。溶媒成分が残存した状態である場合、誘電体層の修復機能が向上し、ＥＳＲの低減効果をさらに高めることができる。また、残存した溶媒成分は、導電性高分子の粒子間に存在するため、第５工程でコンデンサ素子に電解液を含浸させる場合、導電性高分子の粒子間に、電解液が浸透し易い。よって、電解液による誘電体層の修復機能も得られ易くなる。
（v）コンデンサ素子１０（巻回体）に電解液を含浸させる工程（第５工程）
第５工程では第３工程の後に、さらにコンデンサ素子１０に電解液を含浸させることができる。第５工程は、第３工程の後であれば特に制限されず、第３工程に引き続いて行ってもよく、第３工程の後に他の工程（例えば、第４工程）を行い、その後に第５工程を行ってもよい。第５工程は、必ずしも必要ではないが、電解液を含浸させることで、誘電体層の修復機能が向上し、ＥＳＲの低減効果をさらに高めることができる。
【００５３】
電解液としては、非水溶媒を用いてもよく、非水溶媒と非水溶媒に溶解したイオン性物質（溶質）とを含む溶液を用いてもよい。非水溶媒としては、有機溶媒を用いてもよく、イオン性液体を用いてもよい。非水溶媒としては、高沸点のものが望ましく、高沸点の非水溶媒としては、イオン性液体、および／または高沸点の有機溶媒が使用できる。非水溶媒の沸点は、例えば、１００℃よりも高く、１５０℃以上であることが好ましく、２００℃以上であることがさらに好ましい。有機溶媒としては、例えば、第１処理液の第１溶媒について例示した有機溶媒、凝集化剤として例示したオキソ基を置換基として有する環状化合物、および第２処理液について例示した溶媒などが挙げられる。非水溶媒は、一種を単独でまたは二種以上を組み合わせて使用できる。
【００５４】
非水溶媒のうち、ＥＧ、ＰＧなどのアルキレングリコール、ＰＥＧ、グリセリン類（グリセリン、ポリグリセリンなど）、ラクトン、環状スルホン、ホルムアルデヒド、エーテル類、アミド類、エステル類、およびケトン類などが好ましい。中でも、ポリエチレングリコール、および／またはグリセリン類などが好ましい。
【００５５】
溶質としては、アニオンおよびカチオンの塩が使用され、アニオンおよびカチオンの少なくとも一方が有機物である有機塩が好ましい。有機塩としては、マレイン酸トリメチルアミン、ボロジサリチル酸トリエチルアミン、フタル酸エチルジメチルアミン、フタル酸モノ１，２，３，４−テトラメチルイミダゾリニウム、フタル酸モノ１，３−ジメチル−２−エチルイミダゾリニウムなどが例示できる。溶質は、一種を単独でまたは二種以上を組み合わせて使用してもよい。
【００５６】
コンデンサ素子１０への電解液の含浸は、特に制限されず公知の方法で行うことができる。例えば、電解液にコンデンサ素子を浸漬させてもよく、コンデンサ素子１０を収容した容器内に電解液を注液してもよい。コンデンサ素子１０への電解液の含浸は、必要に応じて、減圧下（例えば、１０〜１００ｋＰａ）で行ってもよい。
（vi）コンデンサ素子１０（巻回体）を封止する工程
次に、コンデンサ素子１０を封止する。具体的には、まず、リード線１４Ａ，１４Ｂが有底ケース１１の開口する上面に位置するように、コンデンサ素子１０を有底ケース１１に収納する。有底ケース１１の材料としては、アルミニウム、ステンレス鋼、銅、鉄、真鍮などの金属あるいはこれらの合金を用いることができる。
【００５７】
次に、リード線１４Ａ，１４Ｂが貫通するように形成された封止部材１２を、コンデンサ素子１０の上方に配置し、コンデンサ素子１０を有底ケース１１内に封止する。封止部材１２は、絶縁性物質であればよい。絶縁性物質としては弾性体が好ましく、中でも耐熱性の高いシリコーンゴム、フッ素ゴム、エチレンプロピレンゴム、ハイパロンゴム、ブチルゴム、イソプレンゴムなどが好ましい。
【００５８】
次に、有底ケース１１の開口端近傍に、横絞り加工を施し、開口端を封止部材１２に加締めてカール加工する。そして、カール部分に座板１３を配置することによって、図１に示すような電解コンデンサが完成する。その後、定格電圧を印加しながら、エージング処理を行ってもよい。
【００５９】
上記の実施形態では、巻回型の電解コンデンサについて説明したが、本発明の適用範囲は上記に限定されず、他の電解コンデンサ、例えば、陽極体として金属の焼結体を用いるチップ型の電解コンデンサや、金属板を陽極体として用いる積層型の電解コンデンサにも適用することができる。
【実施例】
【００６０】
以下、本発明を実施例および比較例に基づいて具体的に説明するが、本発明は以下の実施例に限定されるものではない。
《実施例１》
下記の手順で、図１に示すような、定格電圧３５Ｖ、定格静電容量４７μＦの巻回型の電解コンデンサ（直径６．３ｍｍ、長さ５．８ｍｍ）を作製し、評価を行った。
（１）電解コンデンサの製造
（誘電体層を有する陽極体の準備）
厚さ１００μｍのアルミニウム箔にエッチング処理を行い、アルミニウム箔の表面を粗面化した。その後、アルミニウム箔の表面に、アジピン酸アンモニウム水溶液を用いる化成処理により、誘電体層を形成し、誘電体層を有する陽極体を準備した。
（陰極体の準備）
厚さ５０μｍのアルミニウム箔にエッチング処理を行い、アルミニウム箔の表面を粗面化し、陰極体を準備した。
（コンデンサ素子（巻回体）の作製）
陽極体および陰極体に陽極リードタブおよび陰極リードタブを接続し、陽極体と陰極体とを、リードタブを巻き込みながら、セパレータを介して巻回し、コンデンサ素子を得た。コンデンサ素子から突出する各リードタブの端部には、陽極リード線および陰極リード線をそれぞれ接続した。そして、作製されたコンデンサ素子に対して、再度化成処理を行い、陽極体の切断された端部に誘電体層を形成した。次に、コンデンサ素子の外側表面の端部を巻止めテープで固定した。
（第１処理液の含浸）
３，４−エチレンジオキシチオフェンと、ドーパントとしてのポリスチレンスルホン酸とを、イオン交換水（第１溶媒）に溶かした混合溶液を調製した。得られた混合溶液を撹拌しながら、イオン交換水に溶かした酸化剤（硫酸第二鉄および過硫酸ナトリウム）を添加し、重合反応を行った。反応後、得られた反応液を透析して、未反応モノマーおよび過剰な酸化剤を除去し、約５質量％のポリスチレンスルホン酸がドープされたポリエチレンジオキシチオフェンを含む分散液を含む第１処理液を得た。
【００６１】
次いで、得られた第１処理液を、前記コンデンサ素子に５分間含浸させた。
（第２処理液の含浸）
次いで、コンデンサ素子に、第２処理液を含浸させた。第２処理液に含まれる凝集化剤として、γ−ブチロラクトンを用いた。なお、第２処理液に含浸させる前の段階で、コンデンサ素子における溶媒成分（第１溶媒（水））の残存量は、約１００質量％である。コンデンサ素子に含浸させた凝集化剤の質量は、コンデンサ素子に含浸させた導電性高分子の質量の５倍であった。
【００６２】
次いで、コンデンサ素子を、１５０℃で２０分間加熱することにより、溶媒成分を除去した。
【００６３】
このようにして、導電性高分子が付着したコンデンサ素子を作製した。
（電解液の含浸）
次いで、コンデンサ素子に、減圧下で電解液を含浸させた。電解液としては、ＰＥＧ：γＢＬ：ＳＬ：フタル酸モノ（エチルジメチルアミン）（溶質）＝２５：２５：２５：２５（質量比）で混合した溶液を用いた。
（コンデンサ素子の封止）
電解液を含浸させたコンデンサ素子を、図１に示すような外装ケースに収容し、封止して、電解コンデンサを作製した。同様にして、合計３００個の電解コンデンサを作製した。
（２）性能評価
電解コンデンサの初期特性として、静電容量（μＦ）を測定した。具体的には、電解コンデンサについて４端子測定用のＬＣＲメータを用いて、周波数１２０Ｈｚにおける初期静電容量（μＦ）を測定した。
【００６４】
また、電解コンデンサの初期特性として、ＥＳＲ値（ｍΩ）を測定した。具体的には、電解コンデンサについて、４端子測定用のＬＣＲメータを用いて、周波数１００ｋＨｚにおけるＥＳＲ値（ｍΩ）を測定した。
【００６５】
初期静電容量およびＥＳＲ値は、それぞれ、ランダムに選択した１２０個の電解コンデンサについて測定し、平均値を算出した。
《比較例１》
コンデンサ素子に第１処理液を含浸させた後、第２処理液の含浸を行わず、１５０℃で３０分間加熱することにより溶媒成分を除去したこと以外は、実施例１と同様にして、電解コンデンサを作製し、性能評価を行った。
《比較例２》
コンデンサ素子に第１処理液を含浸させた後、１５０℃で３０分間加熱することにより溶媒成分を完全に除去した（コンデンサ素子の溶媒成分の残存量：０質量％）こと以外は、実施例１と同様にして、電解コンデンサを作製し、性能評価を行った。
《比較例３》
第２処理液であるγ−ブチロラクトンに代えて、ポリエチレングリコールを用いたこと以外は、実施例１と同様にして、電解コンデンサを作製し、性能評価を行った。
《実施例２》
第２処理液であるγ−ブチロラクトンに代えて、スルホランを用いたこと以外は、実施例１と同様にして、電解コンデンサを作製し、性能評価を行った。
《実施例３》
第２処理液であるγ−ブチロラクトンに代えて、１−メチル−２−ピロリドンを用いたこと以外は、実施例１と同様にして、電解コンデンサを作製し、性能評価を行った。
《実施例４》
第２処理液であるγ−ブチロラクトンに代えて、ジエチレングリコールジメチルエーテルを用いたこと以外は、実施例１と同様にして、電解コンデンサを作製し、性能評価を行った。
《実施例５》
第２処理液であるγ−ブチロラクトンに代えて、１−ブタノールを用いたこと以外は、実施例１と同様にして、電解コンデンサを作製し、性能評価を行った。
《実施例６》
第２処理液であるγ−ブチロラクトンに代えて、γ−ブチロラクトン（凝集化剤）とポリエチレングリコールとを７５：２５の質量比で含む混合液を用いたこと以外は、実施例１と同様にして、電解コンデンサを作製し、性能評価を行った。コンデンサ素子に含浸させた凝集化剤の質量は、コンデンサ素子に含浸させた導電性高分子の質量の３．７５倍であった。
《実施例７》
第２処理液であるγ−ブチロラクトンに代えて、γ−ブチロラクトン（凝集化剤）とポリエチレングリコールとを５０：５０の質量比で含む混合液を用いたこと以外は、実施例１と同様にして、電解コンデンサを作製し、性能評価を行った。コンデンサ素子に含浸させた凝集化剤の質量は、コンデンサ素子に含浸させた導電性高分子の質量の２．５倍であった。
《実施例８》
第２処理液であるγ−ブチロラクトンに代えて、γ−ブチロラクトン（凝集化剤）とポリエチレングリコールとを２５：７５の質量比で含む混合液を用いたこと以外は、実施例１と同様にして、電解コンデンサを作製し、性能評価を行った。コンデンサ素子に含浸させた凝集化剤の質量は、コンデンサ素子に含浸させた導電性高分子の質量の１．２５倍であった。
【００６６】
実施例および比較例の結果を表１に示す。表１には、第２処理液の構成成分を合わせて示した。
【００６７】
なお、本実施例にて用いるポリスチレンスルホン酸がドープされたポリエチレンジオキシチオフェンを含む分散液において、導電性高分子１００質量部に対してγ−ブチロラクトン１０００質量部を添加し、室温で添加初期の粘度η1と１８時間後の粘度η2とをそれぞれ測定したところ、η2がη1の１．５倍以上となった。また、スルホラン、１−メチル−２−ピロリドン、ジエチレングリコールジメチルエーテル、およびブタノールのそれぞれについてもη2がη1の１．５倍以上となった。一方、同様に測定したところ、ポリエチレングリコールは、η2がη1の１．５倍よりも小さかった。
【００６８】
【表１】
2019110322.tif 000003
【００６９】
表１に示されるように、実施例１では、ＥＳＲ値が低く、大きな静電容量が得られた。それに対し、コンデンサ素子に第２処理液を含浸させない場合、ＥＳＲが非常に高くなり、静電容量も小さくなった（比較例１）。また、第２処理液をコンデンサ素子に含浸させる際に、第１溶媒が残存していない場合には、第２処理液を含浸させても、ＥＳＲの低減効果はほとんど得られず、静電容量も比較例１とほとんど変わらなかった（比較例２）。凝集化剤に代えて、ポリエチレングリコールを用いた比較例３では、静電容量は向上したものの、ＥＳＲは比較例１よりも大きくなった。
【００７０】
γ−ブチロラクトンに代えて、他の凝集化剤を用いた実施例２〜５でも、実施例１と同様に、ＥＳＲ値が低く、静電容量は大きくなった。
【００７１】
また、γ−ブチロラクトンに加え、ポリエチレングリコールを含む第２処理液を用いる場合にも、ＥＳＲが低減され、大きな静電容量が得られた。
【産業上の利用可能性】
【００７２】
本発明は、陰極材料として導電性高分子を用いる電解コンデンサに利用することができる。
【符号の説明】
【００７３】
１０：コンデンサ素子、１１：有底ケース、１２：封止部材、１３：座板、１４Ａ，１４Ｂ：リード線、１５Ａ，１５Ｂ：リードタブ、２１：陽極体、２２：陰極体、２３：セパレータ、２４：巻止めテープ
【図１】
2019110322.tif 000004
【図２】
2019110322.tif 000005